(57)【要約】【課題】  印字品質、トナー定着性、プリンター搬送性が良好であると共に、プリンター内部の熱定着ロールの汚れの発生の少ない、電子写真方式に用いるオンデマンド印刷用紙を提供すること。【解決手段】  本発明のオンデマンド印刷用紙は、基材の少なくとも一方の面に、顔料とバインダーとを主成分とする塗工層を設けてなるオンデマンド印刷用紙であって、上記塗工層中の顔料の２０質量％以上が合成シリカであり、上記塗工層表面のベック平滑度が３０〜１０００秒である。【選択図】  なし【特許請求の範囲】
【請求項１】
基材の少なくとも一方の面に、顔料とバインダーとを主成分とする塗工層を設けてなるオンデマンド印刷用紙であって、
上記塗工層中の顔料の２０質量％以上が合成シリカであり、
上記塗工層表面のベック平滑度が３０〜１０００秒である、オンデマンド印刷用紙。
【請求項２】
上記合成シリカが沈降法合成シリカである、請求項１に記載のオンデマンド印刷用紙。
【請求項３】
上記シリカの平均粒径が３〜１０μｍである、請求項２に記載のオンデマンド印刷用紙。
【請求項４】
上記塗工層中の顔料の含有量が、オンデマンド印刷用紙１ｍ２あたり２０ｇ以下である、請求項１〜３のいずれか１項に記載のオンデマンド印刷用紙。
【請求項５】
上記顔料がタルクを含有し、タルクの含有量が、顔料の全質量中、５〜８０質量％である、請求項１〜４のいずれか１項に記載のオンデマンド印刷用紙。
【発明の詳細な説明】
【技術分野】
【０００１】
本発明は、電子写真方式のオンデマンド印刷用紙に関する。特には、印字品質、トナー定着性、プリンター搬送性が良好であると共に、プリンター内部の熱定着ロールの汚れの発生の少ない、電子写真方式に用いるオンデマンド印刷用紙に関する。
【背景技術】
【０００２】
情報を紙へ複製する手段としては、一枚又は数枚の複製に適したプリンター又は複写機を用いる方法と、大量の複製に適した印刷機を用いる方法がある。プリンターは、主としてパソコン等の情報の出力に用いられ、一枚毎に異なる可変情報を自由に出力することができる。複写機及び印刷機は、原則として原稿又は版に固定された情報をそのまま複製するための手段であり、この中に可変情報を加えることはできなかった。このような事情から、複製枚数の少ない場合、例えば数百枚から数千枚程度の場合、特に大部分の固定情報に少量の可変情報を共に複製するための適当な手段がなかった。
【０００３】
近年、コンピュータやパソコンが高速化し、大容量化され、プリンターの高速化が著しく進展した結果、固定情報と可変情報とが混在する情報を数百枚から数千枚程度の枚数複製することが可能となった。これが、要求に応じてコンピュータ内にあるデジタル情報を直接印刷する、オンデマンド印刷といわれるものである。
【０００４】
オンデマンド印刷は、社内報、各種のマニュアル、製品カタログ等に利用されている。オンデマンド印刷の記録原理は、プリンターや印刷機と同じであるが、通常のプリンターよりも高速であり、性能がよいものであると言える。
【０００５】
また、オンデマンド印刷は、主に電子写真方式とインクジェット記録方式とに分けられ、いずれも従来のプリンターや印刷機よりも高速である。電子写真方式オンデマンド印刷に、従来のプリンターや印刷機において用いられるコート紙を用いると、トナー定着性の問題や、熱定着ロールのトナー汚れの問題が発生していた。
【０００６】
上記問題を解決するための開発がなされている。例えば、特開平１１−２０２５３６号公報には、基材の上に画像受像層を有し、該画像受像層が熱溶融性樹脂及び硬化性樹脂を含有する、電子写真用画像支持体が開示されている。該公報に開示された電子写真用画像支持体は、熱溶融性樹脂と硬化性樹脂を受像層中に含有し、発色性、透明性、走行性の低下を防止できるものであることが開示されている。
また、特開平５−２４１３６６号公報には、平滑度及び透気度が特定の範囲の基紙に、顔料と結着剤とよりなる記録層を設けた電子写真用転写紙が開示されている。該公報に開示された電子写真用転写紙は、白紙光沢度が高く、且つ画像光沢度の高いものであることが開示されている。
【０００７】
上記公報に開示された電子写真用画像支持体、及び電子写真用転写紙をオンデマンド印刷に用いた場合、ある程度は、トナー定着性、プリンター搬送性を向上させることができ、印字品質もある程度は良好なものが得られ、プリンター内部の熱定着ロールの汚れの問題を解消可能であると考えられるが、十分なものではなかった。
【０００８】
【特許文献１】特開平１１−２０２５３６号公報
【特許文献１】特開平５−２４１３６６号公報
【発明の開示】
【発明が解決しようとする課題】
【０００９】
従って、本発明の目的は、印字品質、トナー定着性、プリンター搬送性が良好であると共に、プリンター内部の熱定着ロールの汚れの発生の少ない、電子写真方式に用いるオンデマンド印刷用紙を提供することにある。
【課題を解決するための手段】
【００１０】
本発明者は、上記目的を達成すべく鋭意検討した結果、基材の少なくとも一方の面に、顔料とバインダーとを主成分とする塗工層を設けてなるオンデマンド印刷用紙の、塗工層に合成シリカを含有させ、塗工層表面のベック平滑度を特定の範囲としたオンデマンド印刷用紙が上記目的を達成し得ることを見出し、本発明を完成させた。
【００１１】
本発明は上記知見に基づいてなされたものであり、基材の少なくとも一方の面に、顔料とバインダーとを主成分とする塗工層を設けてなるオンデマンド印刷用紙であって、上記塗工層中の顔料の２０質量％以上が合成シリカであり、上記塗工層表面のベック平滑度が３０〜１０００秒である、オンデマンド印刷用紙を提供するものである。
上記オンデマンド印刷用紙は、印字品質、トナー定着性、プリンター搬送性が良好であると共に、プリンター内部の熱定着ロールの汚れの発生の少ないものである。
【００１２】
上記合成シリカは、沈降法合成シリカであることが好ましい。
また、合成シリカの平均粒径は好ましくは３〜１０μｍである。
上記オンデマンド印刷用紙の塗工層中の顔料の含有量は、好ましくはオンデマンド印刷用紙１ｍ２あたり２０ｇ以下である。
上記顔料は、好ましくはタルクを含有し、タルクの含有量は、顔料の全質量中、５〜８０質量％であることが好ましい。
【発明の効果】
【００１３】
本発明のオンデマンド印刷用紙は、印字品質、トナー定着性、プリンター搬送性が良好であると共に、プリンター内部の熱定着ロールの汚れの発生の少ないものである。
本発明のオンデマンド印刷用紙は、オフセット印刷適正に優れるので、オフセット印刷機でプレ印刷を行い、次いで、電子写真方式のプリンターで印字を行うための印刷用紙として特に好適である。また、電子写真方式のフルカラープリンターで無版印刷を行うための印刷用紙として、特に好適である。
【発明を実施するための最良の形態】
【００１４】
以下、本発明のオンデマンド印刷用紙について説明する。
本発明のオンデマンド印刷用紙は、基材の少なくとも一方の面に、顔料とバインダーとを主成分とする塗工層が設けられている。
【００１５】
先ず本発明のオンデマンド印刷用紙に用いられる基材について説明する。
本発明において用いられる基材としては、例えば紙、プラスチック等が挙げられ、これらのものはフィルム状のものが好ましい。具体的には、一般に、電子写真記録において用いられる記録用紙、熱転写記録において用いられる熱転写用紙、高級印刷に用いられる加工紙、微塗工紙、ＯＨＰにおいて用いられるポリエステルフィルム又はスチレン−アクリル樹脂等の透明樹脂が使用可能である。
【００１６】
本発明のオンデマンド印刷用紙において、基材として紙を用いる場合、広葉樹クラフトパルプ、天然パルプ、合成パルプ等が原料として用いられる。天然パルプとしては、通常に製紙用に用いられるパルプであればいずれも使用可能である。すなわち、広葉樹晒クラフトパルプ、針葉樹晒クラフトパルプ、広葉樹未晒クラフトパルプ、針葉樹未晒クラフトパルプ、広葉樹亜硫酸パルプ、針葉樹亜硫酸パルプ等が挙げられる。また、木材繊維を含む主原料として、化学的に処理されたパルプ、木材以外の繊維原料であるケナフ、麻、葦等非木材繊維を主原料として化学的に処理されたパルプやチップを機械的にパルプ化したグランドパルプ、木材またはチップに化学薬品を添加しながら機械的にパルプ化したケミグランドパルプ、及びチップを柔らかくなるまで蒸解した後、レファイナー等でパルプ化したセミケミカルパルプ等のバージンパルプ等を用いて抄紙して製造される。抄紙は、例えば、長網抄紙機、ツインワイヤー抄紙機、オントップ抄紙機、ハイブリッド抄紙機又は丸網抄紙機等の抄紙機を用いて抄紙される。抄紙する際には、パルプに、抄紙する際に通常に用いられる添加剤を添加してもよい。このような添加剤としては、例えばポリアクリルアミド、ポリビニルアルコール系高分子、尿素／ホルマリン樹脂、メラミン／ホルマリン樹脂、澱粉等の紙力増強剤；硫酸バンド等の薬品定着剤、ポリアクリルアミド、アクリルアミド／アミノメチルアクリルアミドの共重合物の塩、カチオン化澱粉、ポリエチレンイミン、ポリエチレンオキサイド、アクリルアミド／アクリル酸ナトリウム共重合物等の濾水性あるいは歩留まり向上剤；ロジンサイズ、アルキルケテンダイマー（ＡＫＤ）、アルケニル無水コハク酸（ＡＳＡ）等のサイズ剤；ポリアミド、ポリアミン、エピクロルヒドリン等の耐水化剤；消泡剤、タルク等の填料；染料；色顔料；抗菌剤；紫外線防止剤；ｐＨ調整剤等が挙げられる。また、原料中に古紙パルプを配合してもよく、古紙パルプとしては、例えば、新聞古紙、雑誌古紙及び段ボール古紙から選択される少なくとも１種を原料とするパルプが挙げられる。その他、チラシ古紙、塗工紙、非塗工紙、地券、カラー印刷された紙、白黒印刷された紙等を用いてもよい。
また、用いられる紙は、中性紙であっても、酸性紙であってもよい。
【００１７】
基材として紙を用いる場合、紙は多孔性であり、液体が染み込みやすいため、後述する塗工層を形成するための塗工液を均一に薄く塗布するために、紙に目止め処理を施してもよい。目止め処理は、例えば、ポリエチレン、クレー、ポリビニルアルコール、澱粉、カルボキシメチルセルロース等を溶解又は分散した塗布液を、予め紙に塗布して乾燥し、それぞれの被膜を形成することによって実施することができる。
【００１８】
また、基材としてはプラスチックフィルムを使用することもできる。プラスチックフィルムとしては、例えば、アセテートフィルム、三酢酸セルロースフィルム、ナイロンフィルム、ポリエチレンテレフタレート等で製造されたポリエステルフィルム、ポリカーボネートフィルム、ポリスチレンフィルム、ポリフェニレンサルファイドフィルム、ポリプロピレンフィルム、ポリイミドフィルム、セロハン等が挙げられる。
【００１９】
次に、本発明のオンデマンド印刷用紙において、基材の少なくとも一方の面に設けられる塗工層について説明する。
上記塗工層は、顔料とバインダーとを主成分としており、塗工層中の顔料の２０質量％以上が合成シリカである。合成シリカの割合は、好ましくは５０質量％以上である。合成シリカとしては、例えば沈降法シリカ、ゲル法合成シリカ等が挙げられる。本発明においては、トナー定着性、定着ロール汚れ防止の観点から、沈降法合成シリカを用いることが好ましい。また、用いられる合成シリカの平均粒径は、３〜１０μｍであることが好ましい。合成シリカの平均粒径が３μｍ未満であると、  合成シリカの価格が向上し、オンデマンド印刷用紙の価格が向上する場合があり、一方１０μｍを超えると平滑性が劣り、オンデマンド印刷用紙の風合いが悪くなる場合がある。
【００２０】
一般のコート紙やアート紙においては、クレー及び炭酸カルシウムを顔料の主成分としたオフセット印刷適正を重視した品質設計になっている。このような一般のコート紙やアート紙を電子写真方式のオンデマンド印刷用プリンターに使用すると、トナーの定着不良やプリンターの搬送不良等のトラブルが発生しやすくなる。このため、従来は、電子写真方式のオンデマンド印刷においては非塗工紙が用いられていた。一方、合成シリカはインクジェット記録用紙等に用いられているが、一般に用いられている合成シリカは多孔質で吸油性が高い。このため、合成シリカを塗工した塗工タイプのインクジェット記録用紙を電子写真方式のオンデマンド印刷に用いると、プリンター内部の汚れが発生したり、印字濃度が薄い、搬送不良等のトラブルが発生しやすくなる。そこで、合成シリカの配合割合等を検討し、本発明に到達したものである。
【００２１】
上記塗工層中の顔料の２０質量％以上がシリカである。従って、塗工層中には、シリカ以外の顔料が含まれていてもよく、シリカ以外の顔料としては、例えば、タルク、ホワイトカーボン、カオリン、軽質炭酸カルシウム、炭酸マグネシウム、過硫酸バリウム、珪酸アルミニウム、珪酸マグネシウム、合成非晶質シリカ、コロイダルシリカ、アルミナ、アルミナとシリカとの複合体、ゼオライト、珪藻土、水酸化マグネシウム、ハイドロキシアパタイト、マイカ、二酸化チタン、クレー、酸化亜鉛、チタン酸鉛等が挙げられる
【００２２】
上記顔料の中でも、カット紙プリンターで使用する場合のプリンター搬送性を良好なものとする観点から、タルクを用いることが好ましい。特に、カット紙プリンターでの紙送り不良やジャムリを防止できる、連続印字可能な品質を得ることができるので好ましい。顔料としてタルクを用いる場合、タルクの含有量は、顔料の全質量中、好ましくは５〜８０質量％であり、更に好ましくは１０〜５０質量％である。タルクの含有量が顔料の全質量中、５質量％未満であると上述した効果が発揮されない場合があり、一方、８０質量％を超えるとオンデマンド印刷用紙の白色度が低下したり、塗工適正が悪化する場合がある。
また、合成シリカ以外の顔料の平均粒径は、合成シリカと同様に、３〜１０μｍであることが好ましい。
【００２３】
塗工層に含まれるバインダーとしては、例えば、ポリビニルアルコール、スチレン−ブタジエンラテックス、ウレタン系樹脂、酢酸ビニル、エチレン酢酸ビニル、アクリル系樹脂、澱粉、カゼイン、ポリビニルアセタール、酸化澱粉、エーテル化澱粉、カルボキシメチルセルロース、ヒドロキシエチルセルロース、カゼイン、ゼラチン、大豆タンパク、ポリエチレンイミド系樹脂、ポリビニルピロヒドリン系樹脂、ポリアクリル酸またはその共重合体、無水マレイン酸共重合体、アクリルアミド系樹脂、アクリル酸エステル系樹脂、ポリアミド系樹脂、ポリウレタン系樹脂、ポリエステル系樹脂、ポリビニールブチラール系樹脂、アルキッド樹脂、エポキシ系樹脂、エピクロルヒドリン系樹脂、尿素樹脂、メラミン樹脂、メチルメタクリレートーブタジエン共重合体、アクリル酸エステル、メタアクリル酸エステルの重合体または共重合体等のアクリル系重合体ラテックス類、エチレンー酢酸ビニル共重合体等のビニル系重合体ラテックス類の樹脂類等が挙げられる。上記バインダーは単独で用いてもよく、２種以上を混合して用いてもよい。
【００２４】
上記塗工層は、上記顔料及びバインダーを含有する塗工液を基材上に塗布し、乾燥して得られる。
塗工液中の無機顔料及びバインダーの配合割合は、顔料１００質量部に対して、バインダー１０〜１００質量部程度が好ましい。バインダーの割合が顔料１００質量部に対して１０質量部未満であると、表面強度が低下する場合があり、一方、１００質量部より多いとオンデマンド印刷用紙の不透明度が低下し、トナー定着性が低下する場合がある。
【００２５】
塗工液には必要に応じて、種々の助剤を添加してもよい。助剤としては、例えば、分散剤、潤滑剤、ワックス、粘度調製剤、酸化防止剤、蛍光染料、着色染料、着色顔料、耐電防止剤、表面電気抵抗制御剤、保水剤、増粘剤、消泡剤、防腐剤、染料、耐水化剤、蛍光染料、保存剤、紫外線吸収剤、離型剤、潤滑剤及び有機カチオン剤等が挙げられる。
塗工液の塗布方法としては、特に制限はないが、例えばエアーナイフ、ロールコーター、バーコーター、コンマコーター、ブレードコーター等の公知の塗工機を用いて塗工することができる。塗工液の塗工量は顔料の固形分換算で、２０ｇ／ｍ２以下であり、更に好ましくは３〜１５ｇ／ｍ２である。すなわち、塗工層中の顔料の含有量がオンデマンド印刷用紙１ｍ２あたり２０ｇ以下となるように塗布することが好ましく、１ｍ２あたり３〜１５ｇとなるように塗布することが更に好ましい。塗工層中の顔料の含有量が上記範囲より少ないと、印刷の見栄え、オンデマンド印刷用紙の風合いが低下する場合があり、一方、上記範囲を超えるとプリンター搬送性が低下する。場合がある。
【００２６】
上記塗工液は、通常は水性塗工液として調製される。
塗工液を塗布した後に塗工液を乾燥して、塗工層とするが、この乾燥工程における乾燥方式には特に制限はなく、例えば、赤外線乾燥、熱風乾燥、常温乾燥等が挙げられ、乾燥方式は、適宜選択して用いることができる。
上述のようにして得られる塗工層は、基材の少なくとも一方の面に設けられるが、両面に設けられていてもよい。また、塗工層は、一層のみ設けてもよいが、２層以上設けてもよい。
【００２７】
本発明のオンデマンド印刷用紙は、その塗工層表面の平滑度が３０〜１０００秒であり、好ましくは５０〜５００秒である。塗工層表面のベック平滑度が３０秒未満であると、印刷のむらが発生しやすくなり、印字品質が悪化する。一方、塗工層表面のベック平滑度が１０００秒を超えると、画像ノイズが発生し、印字品質が悪化する。
なお、塗工層表面のベック平滑度とは、ＪＩＳ−Ｐ８１１９に従って測定した値を意味する。
【００２８】
また、オンデマンド印刷用紙の塗工層表面のベック平滑度を上記範囲とする方法に特に制限はないが、例えば、カレンダー等によって平滑化処理を施すことによって実施することができる。カレンダー等による平滑化処理は、塗工機工程内（オンマシン）で行ってもよく、又は塗工機工程外（オフマシン）で行ってもよい。
【実施例】
【００２９】
以下に、実施例を示し、本発明をさらに具体的に説明するが、本発明はこれに限定されるものではない。なお、以下の実施例において、部は、特に断りのない限り質量部を表す。
【００３０】
実施例１
米坪８１．４ｇ／ｍ２の塗工紙用原紙を基材として用いた。
次いで、以下の組成の塗工液を調製した。
沈降法合成シリカ（平均粒径：８μｍ）              １００部
ポリビニルアルコール                                １０部
スチレン−ブタジエンラテックス                      ２０部
ステアリン酸カルシウム（ワックス）                ０．３部
ＢＸＮＬ（日本曹達（株）製）（蛍光増白剤）      ０．０９部
【００３１】
次いで、上記塗工液を、基材に、顔料（沈降法合成シリカの）量が１ｍ２あたり８〜１０ｇとなるように、ブレードコーターを用いて両面塗工を行った。
次いで、塗工機に組み込まれたオンマシンタイプのカレンダー（ゴムロールと金属ロールとの組み合わせ、２ニップ）により、カレンダー処理を行い、平滑化処理を行い、オンデマンド印刷用紙を得た。
【００３２】
上述のようにして得られたオンデマンド印刷用紙について下記方法に従って評価を行った。評価結果を表１に示す。
（１）ベック平滑度
ＪＩＳ−Ｐ８１１９に従って測定した。
【００３３】
（２）トナー定着性
連続紙プリンター（富士通（株）製、Ｆ６７６８）にオンデマンド印刷用紙をセットし、印字を行い、以下のようにしてトナー定着性の評価を行った。
（ａ）印字部を指で擦って、トナーの擦られ具合を肉眼で観察する。
（ｂ）透明又は半透明の粘着テープを印字部に貼り、次いで粘着テープをはがし、はがれ具合を肉眼で観察する。
（ｃ）トナー同士が接触する部分における、トナーのブロッキングを評価する。
トナー定着性は、上記評価を行い、下記評価基準に従って評価を行った。
◎：粘着テープにトナーが全く付着しない。
○：粘着テープにトナーがわずかに付着する。
△：粘着テープにトナーが付着するが、特に問題のない範囲である。
×：粘着テープにトナーが多量に付着する。
【００３４】
（３）連続紙プリンター搬送性
（２）で用いたプリンターオンデマンド印刷用紙をセットし、印字を行い、ドラム、ヒートロールへのオンデマンド印刷用紙の貼り付きや系内摩擦、用紙ブロッキング等によるジャムリ、搬送トラブルを観察し、下記評価基準に従って評価を行った。
◎：１０，０００枚印刷時までにプリンター搬送性に問題が発生せず、プリンター内部に紙粉が発生しない。
○：  １０，０００枚印刷時までにプリンター搬送性に問題が発生しないが、プリンター内部に紙粉がわずかに発生する。
△：１０，０００枚印刷時までにプリンター搬送性に問題が発生しないが、プリンター内部に紙粉が発生する。
×：１０，０００枚印刷時までに１回以上、プリンターが停止する。
【００３５】
（４）カット紙プリンター搬送性
カット続紙プリンター（富士ゼロックス（株）製、４６６０ＬＰＳ）にオンデマンド印刷用紙をセットし、印字を行い、ミスフィードの頻度、スタック適正を観察し、下記評価基準に従って評価を行った。
◎：５，０００枚印刷時までにミスフィートが発生しない。
○：５，０００枚印刷時までにミスフィートが１回発生する。
△：５，０００枚印刷時までにミスフィートが２回発生する。
×：５，０００枚印刷時までにミスフィートが３回以上発生するか、スタッカーでの用紙のずれが５ｍｍである。
【００３６】
（５）定着ロール汚れ
ヒートロールタイプのプリンター（ＩＢＭ（株）製info4000）にオンデマンド印刷用紙をセットし、印字を行い、定着用熱ロールの汚れ及び紙面の汚れを観察し、下記評価基準に従って評価を行った。
◎：汚れが全くない。
○：少し汚れが発生するが、問題ない程度である。
△：汚れが発生するが、紙面には影響がない程度である。
×：ロールに汚れがあり、紙面にも転写する。
【００３７】
（６）印字品質
（富士ゼロックス（株）製カラープリンター「Docutech 60」）にオンデマンド印刷用紙をセットし、印字を行い、印字面の欠陥、汚れ、印字濃度、印字のシャープさ、カラー印刷の鮮やかさを目視にて観察し、下記評価基準に従って評価を行った。
◎：非常に良好である。
○：良好である。
△：普通である。
×：不良である。
【００３８】
（７）オフセット印刷適正
太陽機械（株）製フォーム輪転機にオンデマンド印刷用紙をセットし、印字を行い、印刷インキの着肉性、ブランケット汚れ、紙粉発生状況を観察し、下記評価基準に従って評価を行った。
◎：一般のオフセット印刷用コート紙のレベルである。
○：ブランケットの汚れ、紙粉の発生がほとんどなく、インキ着肉性が良好である。
△：ブランケットの汚れがわずかに残り、紙粉がわずかに発生する。
×：ブランケットの汚れがあり、紙粉の発生が多い。
【００３９】
実施例２
沈降法合成シリカに代え、ゲル法合成シリカを用いた以外は、実施例１と同様に操作を行い、オンデマンド記録用紙を得た。得られたオンデマンド記録用紙の評価を実施例１と同様にして行った。その結果を表１に示す。
【００４０】
実施例３
沈降法合成シリカ１００部に代え、沈降法合成シリカ６０部及びクレー４０部を用いた以外は、実施例１と同様に操作を行い、オンデマンド記録用紙を得た。得られたオンデマンド記録用紙の評価を実施例１と同様にして行った。その結果を表１に示す。
【００４１】
実施例４
沈降法合成シリカ１００部に代え、沈降法合成シリカ２０部及びクレー８０部を用いた以外は、実施例１と同様に操作を行い、オンデマンド記録用紙を得た。得られたオンデマンド記録用紙の評価を実施例１と同様にして行った。その結果を表１に示す。
【００４２】
実施例５
沈降法合成シリカ１００部に代え、沈降法合成シリカ８０部及びタルク２０部を用いた以外は、実施例１と同様に操作を行い、オンデマンド記録用紙を得た。得られたオンデマンド記録用紙の評価を実施例１と同様にして行った。その結果を表１に示す。
【００４３】
実施例６
沈降法合成シリカ１００部に代え、沈降法合成シリカ６０部、タルク２０部及びクレー２０部を用いた以外は、実施例１と同様に操作を行い、オンデマンド記録用紙を得た。得られたオンデマンド記録用紙の評価を実施例１と同様にして行った。その結果を表１に示す。
【００４４】
比較例１
沈降法合成シリカ１００部に代え、沈降法合成シリカ１５部及びクレー８５部を用いた以外は、実施例１と同様に操作を行い、オンデマンド記録用紙を得た。得られたオンデマンド記録用紙の評価を実施例１と同様にして行った。その結果を表２に示す。
【００４５】
比較例２
カレンダー処理を行わない以外は、実施例１と同様に操作を行い、オンデマンド記録用紙を得た。得られたオンデマンド記録用紙の評価を実施例１と同様にして行った。その結果を表２に示す。
【００４６】
比較例３
オフマシンのカレンダー（１１ニップ）により、カレンダー処理を行い、平滑化処理を行った以外は、実施例４と同様に操作を行い、オンデマンド記録用紙を得た。得られたオンデマンド記録用紙の評価を実施例１と同様にして行った。その結果を表２に示す。
【００４７】
比較例４
沈降法合成シリカ１００部に代え、クレー６０部及び炭酸カルシウム４０部を用いた以外は、実施例１と同様に操作を行い、オンデマンド記録用紙を得た。得られたオンデマンド記録用紙の評価を実施例１と同様にして行った。その結果を表２に示す。
【００４８】
比較例５
沈降法合成シリカ１００部に代え、クレー３０部及び炭酸カルシウム７０部を用いた以外は、実施例１と同様に操作を行い、オンデマンド記録用紙を得た。得られたオンデマンド記録用紙の評価を実施例１と同様にして行った。その結果を表２に示す。
【００４９】
比較例６
オフマシンのカレンダー（１１ニップ）により、カレンダー処理を行い、平滑化処理を行った以外は、比較例４と同様に操作を行い、オンデマンド記録用紙を得た。得られたオンデマンド記録用紙の評価を実施例１と同様にして行った。その結果を表２に示す。
【００５０】
【表１】
2005250301.tif 000002
【００５１】
【表２】
2005250301.tif 000003
【００５２】
表１及び表２から明らかなように、本発明のオンデマンド印刷用紙は、トナー定着性、プリンター搬送性、印字品質が良好であり、定着ロール汚れの発生の少ないものである。また、本発明のオンデマンド印刷用紙は、オフセット印刷適正の良好なものである。